(57)【要約】【課題】  開環重合体と触媒とが効率よく分離された、光学材料に好適な結晶性環状オレフィン開環重合体水素添加物を提供する。【解決手段】  ジシクロペンタジエンを５０重量％以上含有する多環式ノルボルネン系単量体を、炭化水素溶媒中で、下記式（３）で表される金属化合物を開環重合触媒として用いて開環重合し、得られた開環重合体を均一系触媒を用いて水素添加して得られる、ラセモ・ダイアッドの割合が８８％以上である結晶性環状オレフィン開環重合体水素添加物（Ｍは周期律表第６族の遷移金属原子、Ｒ８は３、４若しくは５位に置換基を有していてもよいフェニル基、又はＣＨ２Ｒ１０、Ｒ９は置換基を有していてもよい、アルキル基又はアリール基、Ｘはハロゲン原子、アルキル基、アリール基又はアルキルシリル基、Ｌは電子供与性の中性配位子、ａは０又は１、ｂは０、１又は２である。Ｒ１０は水素原子、置換基を有していてもよいアルキル基又はアリール基である。）。【化１】2015083705.tif 000010【選択図】  なし【特許請求の範囲】
【請求項１】
ジシクロペンタジエンを５０重量％以上含有する多環式ノルボルネン系単量体を、炭化水素溶媒中で、下記式（３）で表される金属化合物を開環重合触媒として用いて開環重合し、得られた開環重合体を均一系触媒を用いて水素添加して得られる、ラセモ・ダイアッドの割合が８８％以上である結晶性環状オレフィン開環重合体水素添加物。
【化１】
2015083705.tif 000009
（式中、Ｍは周期律表第６族の遷移金属原子から選択される金属原子であり、Ｒ８は３，４，５位の少なくとも１つの位置に置換基を有していてもよいフェニル基、又はＣＨ２Ｒ１０で表される基であり、Ｒ９は置換基を有していてもよいアルキル基及び置換基を有していてもよいアリール基から選択される基であり、Ｘはハロゲン原子、アルキル基、アリール基及びアルキルシリル基から選択される基であり、Ｌは電子供与性の中性配位子であり、ａは０又は１であり、ｂは０〜２の整数である。Ｒ１０は水素原子、置換基を有していてもよいアルキル基及び置換基を有していてもよいアリール基から選択される基である。）
【請求項２】
前記開環重合した後、得られた反応液に、多価アルコールを接触させ、次いで、層状無機化合物、シリカゲル、およびイオン交換樹脂から選ばれる吸着剤と接触させた後濾過した溶液を、前記水素添加して得られるものである、請求項１に記載の結晶性環状オレフィン開環重合体水素添加物。
【請求項３】
前記開環重合した後、得られた反応液に、多価アルコールを接触させ、次いで層状無機化合物と接触させた後濾過した溶液を、前記水素添加して得られるものである、請求項１に記載の結晶性環状オレフィン開環重合体水素添加物。
【請求項４】
前記多環式ノルボルネン系単量体が、エンド体の割合が８０％以上のジシクロペンタジエンである、請求項１〜３のいずれかに記載の結晶性環状オレフィン開環重合体水素添加物。
【発明の詳細な説明】
【技術分野】
【０００１】
本発明は、光学材料に好適な結晶性環状オレフィン開環重合体水素添加物に関する。
【背景技術】
【０００２】
従来から、環状オレフィン開環重合体水素添加物から触媒残渣を除去する方法は検討されている。例えば特許文献１では、極性基を有する環状オレフィン開環重合体の製造方法において、開環重合反応液に水及び／又はアルコール存在下に、活性白土、活性炭、珪藻土、活性アルミナ、ゼオライトから選ばれる吸着剤で処理することにより重合触媒を除去する方法が提案されている。また、特許文献２では、極性基を有し、橋頭にヘテロ原子を有する環状オレフィン開環重合体が、触媒金属との配位結合を容易に形成しやすいことにより金属残渣の除去を困難にさせる問題を解決する目的で、開環重合触媒と水素添加触媒とが残る環状オレフィン開環重合体水素添加物溶液に、塩基性官能基と酸性官能基とを有する有機化合物を接触させた後、塩基性吸着剤に接触させる方法が実施例に記載されている。ここでは、開環重合反応後の反応液に水素添加触媒を添加して、引き続き水素添加反応を進めている。
極性基を有しない環状オレフィン開環重合体水素添加物であっても、特許文献３の実施例でも同様に、水素添加触媒が開環重合反応に用いた触媒を吸着する能力を利用し、トルエン中でノルボルネン系単量体を開環重合させた後、濾過すること無くニッケル系水素添加触媒で水素添加し、環状オレフィン開環重合体水素添加物を得ている。
また、特許文献４では、多環式ノルボルネン系単量体を、炭化水素溶媒中で開環重合することで、析出する開環重合体を分取し、これを改めて炭化水素溶媒中で、ルテニウム触媒を用いて水素添加し、環状オレフィン開環重合体水素添加物を得ている。
【先行技術文献】
【特許文献】
【０００３】
【特許文献１】特開平３−０６６７２５号公報
【特許文献２】国際公開ＷＯ２０１１／０４８７８４号
【特許文献３】特開平９−２４１４８４号公報
【特許文献４】特開２００２−０２０４６４号公報
【発明の開示】
【発明が解決しようとする課題】
【０００４】
本発明は、光学特性に優れた結晶性環状オレフィン開環重合体水素添加物を提供することを課題とする。
【課題を解決するための手段】
【０００５】
本発明者らは、多環式ノルボルネン系単量体を用いて得られる環状オレフィン開環重合体水素添加物を工業生産するに当たり、特許文献４の記載に従って、炭化水素系溶媒中で多環式ノルボルネン系単量体を開環重合し、イソプロパノールで開環重合触媒を失活させた後、濾別した開環重合体中に触媒残渣が多く残ってしまい、水素添加触媒の活性が下がるため、高い水素転化率を得るためには多量の水素添加触媒を用いて長時間反応させなければならないことを確認した。実際、特許文献４の実施例２において、開環重合体１００重量部に対して水素添加触媒を０．６２部も用い、１０時間もの長い時間水素添加反応を行っている。用いる水素添加触媒量の多さは最終的に得られる水素添加物への触媒残渣の増加をもたらし、反応時間の長さは生産性の低下をもたらすため、工業生産には適さない。そこで特許文献１の記載を参考に、開環重合触媒の失活をイソプロパノールではなく水を用いて行うことを検討した。しかしながら、この方法では、析出した触媒を濾別する際に濾過剤に目詰まりが発生し、工業生産に適さないことが判明した。
かかる知見のもと、ジシクロペンタジエンを５０重量％以上含有する多環式ノルボルネン系単量体を、炭化水素溶媒中で、特定の開環重合触媒を用いて開環重合し、得られた開環重合体を均一系触媒を用いて水素添加して得られる、ラセモ・ダイアッドの割合が８８％以上である結晶性環状オレフィン開環重合体水素添加物は、光学特性に優れることを見出し、本発明を完成するに至った。
【０００６】
かくして、本発明によれば、下記（１）〜（３）の結晶性環状オレフィン開環重合体水素添加物が提供される。
（１）ジシクロペンタジエンを５０重量％以上含有する多環式ノルボルネン系単量体を、炭化水素溶媒中で、下記式（３）で表される金属化合物を開環重合触媒として用いて開環重合し、得られた開環重合体を均一系触媒を用いて水素添加して得られる、ラセモ・ダイアッドの割合が８８％以上である結晶性環状オレフィン開環重合体水素添加物。
【０００７】
【化１】
2015083705.tif 000002
【０００８】
（式中、Ｍは周期律表第６族の遷移金属原子から選択される金属原子であり、Ｒ８は３，４，５位の少なくとも１つの位置に置換基を有していてもよいフェニル基、又はＣＨ２Ｒ１０で表される基であり、Ｒ９は置換基を有していてもよいアルキル基及び置換基を有していてもよいアリール基から選択される基であり、Ｘはハロゲン原子、アルキル基、アリール基及びアルキルシリル基から選択される基であり、Ｌは電子供与性の中性配位子であり、ａは０又は１であり、ｂは０〜２の整数である。Ｒ１０は水素原子、置換基を有していてもよいアルキル基及び置換基を有していてもよいアリール基から選択される基である。）
【０００９】
（２）前記開環重合した後、得られた反応液に、多価アルコールを接触させ、次いで、層状無機化合物、シリカゲル、およびイオン交換樹脂から選ばれる吸着剤と接触させた後濾過した溶液を、前記水素添加して得られるものである、（１）に記載の結晶性環状オレフィン開環重合体水素添加物。
（３）前記開環重合した後、得られた反応液に、多価アルコールを接触させ、次いで層状無機化合物と接触させた後濾過した溶液を、前記水素添加して得られるものである（１）に記載の結晶性環状オレフィン開環重合体水素添加物。
（４）前記多環式ノルボルネン系単量体が、エンド体の割合が８０％以上のジシクロペンタジエンである（１）〜（３）のいずれかに記載の結晶性環状オレフィン開環重合体水素添加物。
【発明を実施するための形態】
【００１０】
以下、本発明を詳細に説明する。
本発明の結晶性環状オレフィン開環重合体水素添加物は、ジシクロペンタジエンを５０重量％以上含有する多環式ノルボルネン系単量体を、炭化水素溶媒中で、下記式（３）で表される金属化合物（以下、「金属化合物（３）」ということがある。）を開環重合触媒として用いて開環重合し、得られた開環重合体を均一系触媒を用いて水素添加して得られる、ラセモ・ダイアッドの割合が８８％以上のものである。なお、ラセモ・ダイアッドの割合は、実施例記載の方法で求めることができる。
【００１１】
〈多環式ノルボルネン系単量体〉
本発明においては、まず、多環式ノルボルネン系単量体を、炭化水素溶媒中で金属化合物（３）を開環重合触媒として用いて開環重合する。
用いる多環式ノルボルネン系単量体は、分子内に、ノルボルネン骨格と、そのノルボルネン骨格に縮合した１つ以上の環構造を有するノルボルネン系化合物であればよい。多環式ノルボルネン系単量体の少なくとも一部は、３環以上の環を有する多環式ノルボルネン系単量体であるのが好ましい。樹脂組成物からなる成形体の耐熱性を特に良好なものとする観点からは、多環式ノルボルネン系単量体として、下記式（１）又は（２）で表される化合物が特に好ましい。
【００１２】
【化２】
2015083705.tif 000003
【００１３】
【化３】
2015083705.tif 000004
【００１４】
式（１）、（２）中、Ｒ１、Ｒ２、Ｒ４〜Ｒ７はそれぞれ独立に、水素原子；ハロゲン原子；置換基を有していてもよい炭素数１〜２０の炭化水素基；又はケイ素原子、酸素原子もしくは窒素原子を含む置換基；を表す。また、Ｒ１とＲ２、Ｒ４とＲ６はそれぞれ結合して環を形成していてもよい。Ｒ３は置換基を有していてもよい炭素数１〜２０の二価の炭化水素基である。ｍは１又は２である。
【００１５】
Ｒ１、Ｒ２、Ｒ４〜Ｒ７のハロゲン原子としては、フッ素原子、塩素原子、臭素原子等が挙げられる。
置換基を有していてもよい炭素数１〜２０の炭化水素基の炭化水素基としては、メチル基、エチル基、プロピル基、イソプロピル基、ブチル基、イソブチル基、ｓｅｃ−ブチル基、ｔｅｒｔ−ブチル基、ペンチル基、イソペンチル基、ヘキシル基、ヘプチル基、オクチル基、ノニル基、デシル基等のアルキル基；シクロプロピル基、シクロブチル基、シクロペンチル基、シクロヘキシル基、シクロヘプチル基等のシクロアルキル基；ビニル基、１−プロペニル基、アリル基、１−ブテニル基、２−ブテニル基、ペンテニル基、ヘキセニル基、シクロヘキセニル基等のアルケニル基；エチニル基、１−プロピニル基、２−プロピニル（プロパルギル）基、３−ブチニル基、ペンチニル基、ヘキシニル基等のアルキニル基；フェニル基、トリル基、キシリル基、ビフェニリル基、１−ナフチル基、２−ナフチル基、アントリル基、フェナントリル基等のアリール基；ベンジル基、フェネチル基等のアラルキル基；等が挙げられる。
【００１６】
これらの置換基としては、フッ素原子、塩素原子等のハロゲン原子；メトキシ基、エトキシ基等のアルコキシ基；等が挙げられる。
【００１７】
Ｒ３の置換基を有していてもよい炭素数１〜２０の二価の炭化水素基の、二価の炭化水素基としては、メチレン基、エチレン基等のアルキレン基；ビニレン基等のアルケニレン基；エチニレン基等のアルキニレン基；フェニレン基等のアリーレン基；これらの組み合わせ；等が挙げられる。その置換基としては、Ｒ１、Ｒ２、Ｒ４〜Ｒ７の炭化水素基の置換基として例示したのと同様のものが挙げられる。
【００１８】
式（１）で表される多環式ノルボルネン系単量体の具体例としては、ジシクロペンタジエン、メチルジシクロペンタジエン、トリシクロ［５．２．１．０２，６］デカ−８−エン、テトラシクロ［９．２．１．０２，１０．０３，８］テトラデカ−３，５，７，１２−テトラエン（１，４−メタノ−１，４，４ａ，９ａ−テトラヒドロ−９Ｈ−フルオレンともいう）、テトラシクロ［１０．２．１．０２，１１．０４，９］ペンタデカ−４，６，８，１３−テトラエン（１，４−メタノ−１，４，４ａ，９，９ａ，１０−ヘキサヒドロアントラセンともいう）が挙げられる。
【００１９】
また、式（２）で表される多環式ノルボルネン系単量体としては、式（２）のｍが１である場合のテトラシクロドデセン類と、式（２）のｍが２である場合のヘキサシクロヘプタデセン類が挙げられる。
【００２０】
テトラシクロドデセン類の具体例としては、テトラシクロドデセン、８−メチルテトラシクロドデセン、８−エチルテトラシクロドデセン、８−シクロヘキシルテトラシクロドデセン、８−シクロペンチルテトラシクロドデセン等の無置換又はアルキル基を有するテトラシクロドデセン類；８−メチリデンテトラシクロドデセン、８−エチリデンテトラシクロドデセン、８−ビニルテトラシクロドデセン、８−プロペニルテトラシクロドデセン、８−シクロヘキセニルテトラシクロドデセン、８−シクロペンテニルテトラシクロドデセン等の環外に二重結合を有するテトラシクロドデセン類；８−フェニルテトラシクロドデセン等の芳香環を有するテトラシクロドデセン類；８−メトキシカルボニルテトラシクロドデセン、８−メチル−８−メトキシカルボニルテトラシクロドデセン、８−ヒドロキシメチルテトラシクロドデセン、８−カルボキシテトラシクロドデセン、テトラシクロドデセン−８，９−ジカルボン酸、テトラシクロドデセン−８，９−ジカルボン酸無水物等の酸素原子を含む置換基を有するテトラシクロドデセン類；８−シアノテトラシクロドデセン、テトラシクロドデセン−８，９−ジカルボン酸イミド等の窒素原子を含む置換基を有するテトラシクロドデセン類；８−クロロテトラシクロドデセン等のハロゲン原子を含む置換基を有するテトラシクロドデセン類；８−トリメトキシシリルテトラシクロドデセン等のケイ素原子を含む置換基を有するテトラシクロドデセン類；が挙げられる。
【００２１】
ヘキサシクロヘプタデセン類の具体例としては、ヘキサシクロヘプタデセン、１２−メチルヘキサシクロヘプタデセン、１２−エチルヘキサシクロヘプタデセン、１２−シクロヘキシルヘキサシクロヘプタデセン、１２−シクロペンチルヘキサシクロヘプタデセン等の無置換又はアルキル基を有するヘキサシクロヘプタデセン類；１２−メチリデンヘキサシクロヘプタデセン、１２−エチリデンヘキサシクロヘプタデセン、１２−ビニルヘキサシクロヘプタデセン、１２−プロペニルヘキサシクロヘプタデセン、１２−シクロヘキセニルヘキサシクロヘプタデセン、１２−シクロペンテニルヘキサシクロヘプタデセン等の環外に二重結合を有するヘキサシクロヘプタデセン類；１２−フェニルヘキサシクロヘプタデセン等の芳香環を有するヘキサシクロヘプタデセン類；１２−メトキシカルボニルヘキサシクロヘプタデセン、１２−メチル−１２−メトキシカルボニルヘキサシクロヘプタデセン、１２−ヒドロキシメチルヘキサシクロヘプタデセン、１２−カルボキシヘキサシクロヘプタデセン、ヘキサシクロヘプタデセン１２，１３−ジカルボン酸、ヘキサシクロヘプタデセン１２，１３−ジカルボン酸無水物等の酸素原子を含む置換基を有するヘキサシクロヘプタデセン類；１２−シアノヘキサシクロヘプタデセン、ヘキサシクロヘプタデセン１２，１３−ジカルボン酸イミド等の窒素原子を含む置換基を有するヘキサシクロヘプタデセン類；１２−クロロヘキサシクロヘプタデセン等のハロゲン原子を含む置換基を有するヘキサシクロヘプタデセン類；１２−トリメトキシシリルヘキサシクロヘプタデセン等のケイ素原子を含む置換基を有するヘキサシクロヘプタデセン類；が挙げられる。
【００２２】
これらの多環式ノルボルネン系単量体は、１種単独で、又は２種以上を組み合わせて用いることができる。
本発明においては、結晶性を高め、得られる成形体の耐熱性を特に良好なものとする観点から、多環式ノルボルネン系単量体全体に対して５０重量％以上のジシクロペンタジエンを含むものを用いる。特に、ジシクロペンタジエンを単独で用いることが好ましい。
【００２３】
また、多環式ノルボルネン系単量体には、エンド体及びエキソ体の立体異性体が存在するが、そのどちらも単量体として用いることが可能であり、一方の異性体を単独で用いてもよいし、エンド体及びエキソ体が任意の割合で存在する異性体混合物を用いることもできる。但し、結晶性を高め、得られる樹脂組成物の耐熱性を特に良好なものとする観点から、一方の立体異性体の割合を高くすることが好ましく、例えば、エンド体又はエキソ体の割合が、８０％以上であることが好ましく、９０％以上であることがより好ましく、９５％以上であることが特に好ましい。なお、割合を高くする立体異性体は、合成容易性の観点から、エンド体であることが好ましい。
【００２４】
本発明においては、多環式ノルボルネン系単量体に、多環式ノルボルネン系単量体以外の単量体を共重合させてもよい。多環式ノルボルネン系単量体と共重合できる単量体としては、ノルボルネン骨格に縮合した環構造を有しない２環のノルボルネン系化合物、モノ環状オレフィン、及び環状ジエン、並びにこれらの誘導体が挙げられる。
【００２５】
ノルボルネン骨格に縮合した環構造を有しない２環のノルボルネン系化合物の具体例としては、ノルボルネン、５−メチルノルボルネン、５−エチルノルボルネン、５−ブチルノルボルネン、５−ヘキシルノルボルネン、５−デシルノルボルネン、５−シクロヘキシルノルボルネン、５−シクロペンチルノルボルネン等の無置換又はアルキル基を有するノルボルネン類；５−エチリデンノルボルネン、５−ビニルノルボルネン、５−プロペニルノルボルネン、５−シクロヘキセニルノルボルネン、５−シクロペンテニルノルボルネン等のアルケニル基を有するノルボルネン類；５−フェニルノルボルネン等の芳香環を有するノルボルネン類；５−メトキシカルボニルノルボルネン、５−エトキシカルボニルノルボルネン、５−メチル−５−メトキシカルボニルノルボルネン、５−メチル−５−エトキシカルボニルノルボルネン、ノルボルネニル−２−メチルプロピオネイト、ノルボルネニル−２−メチルオクタネイト、５−ヒドロキシメチルノルボルネン、５，６−ジ（ヒドロキシメチル）ノルボルネン、５，５−ジ（ヒドロキシメチル）ノルボルネン、５−ヒドロキシ−ｉ−プロピルノルボルネン、５，６−ジカルボキシノルボルネン、５−メトキシカルボニル−６−カルボキシノルボルネン、等の酸素原子を含む極性基を有するノルボルネン類；５−シアノノルボルネン等の窒素原子を含む極性基を有するノルボルネン類；が挙げられる。
【００２６】
モノ環状オレフィンの具体例としては、シクロヘキセン、シクロヘプテン、シクロオクテンが挙げられる。
また、環状ジエンの具体例としては、シクロヘキサジエン、シクロヘプタジエンが挙げられる。
【００２７】
なお、結晶性を高め、得られる成形体の耐熱性を特に良好なものとする観点から、用いる単量体は、多環式ノルボルネン系単量体を全体に対して８０重量％以上含むことが好ましく、実質的に多環式ノルボルネン系単量体のみで構成されることが特に好ましい。
【００２８】
反応は炭化水素溶媒中で行われる。
用いる炭化水素溶媒としては特に制約はないが、その具体例としては、ペンタン、ヘキサン、ヘプタン等の脂肪族炭化水素；シクロペンタン、シクロヘキサン、メチルシクロヘキサン、ジメチルシクロヘキサン、トリメチルシクロヘキサン、エチルシクロヘキサン、ジエチルシクロヘキサン、デカヒドロナフタレン、ビシクロヘプタン、トリシクロデカン、ヘキサヒドロインデン、シクロオクタン等の脂環族炭化水素；ベンゼン、トルエン、キシレン等の芳香族炭化水素；これらの混合溶媒；等が挙げられる。これらの中でも、芳香族炭化水素や脂環族炭化水素のような環状炭化水素が好ましく用いられる。
【００２９】
〈金属化合物（３）〉
本発明においては、開環重合触媒として金属化合物（３）を用いる。
【００３０】
【化４】
2015083705.tif 000005
【００３１】
式中、Ｍは周期律表第６族の遷移金属原子から選択される金属原子であり、Ｒ８は３，４，５位の少なくとも１つの位置に置換基を有していてもよいフェニル基、又はＣＨ２Ｒ１０で表される基であり、Ｒ９は置換基を有していてもよいアルキル基及び置換基を有していてもよいアリール基から選択される基であり、Ｘはハロゲン原子、アルキル基、アリール基及びアルキルシリル基から選択される基であり、Ｌは電子供与性の中性配位子であり、ａは０又は１であり、ｂは０〜２の整数である。Ｒ１０は水素原子、置換基を有していてもよいアルキル基及び置換基を有していてもよいアリール基から選択される基である。
【００３２】
金属化合物（３）を構成する金属原子（Ｍ）は、周期律表第６族の遷移金属原子（クロム、モリブデン、タングステン）から選択される。なかでも、モリブデン又はタングステンが好適に用いられ、タングステンが特に好適に用いられる。
金属化合物（３）は、金属イミド結合を含んでなるものである。Ｒ８は、金属イミド結合を構成する窒素原子上の置換基である。
３，４，５位の少なくとも１つの位置に置換基を有していてもよいフェニル基が有しうる置換基としては、メチル基、エチル基等のアルキル基；フッ素原子、塩素原子、臭素原子等のハロゲン原子；メトキシ基、エトキシ基、イソプロポキシ基等のアルコキシ基；等が挙げられ、さらに、３，４，５位の少なくとも２つの位置に存在する置換基が互いに結合したものであってもよい。
３，４，５位の少なくとも１つの位置に置換基を有していてもよいフェニル基の具体例としては、フェニル基；４−メチルフェニル基、４−クロロフェニル基、３−メトキシフェニル基、４−シクロヘキシルフェニル基、４−メトキシフェニル基等の一置換フェニル基；３，５−ジメチルフェニル基、３，５−ジクロロフェニル基、３，４−ジメチルフェニル基、３，５−ジメトキシフェニル基等の二置換フェニル基；３，４，５−トリメチルフェニル基、３，４，５−トリクロロフェニル基等の三置換フェニル基；２−ナフチル基、３−メチル−２−ナフチル基、４−メチル−２−ナフチル基等の置換基を有していてもよい２−ナフチル基；が挙げられる。
金属化合物（３）において、窒素原子上の置換基（式（３）中のＲ８）として用いられ得る、−ＣＨ２Ｒ１０で表される基におけるＲ１０の、置換基を有していてもよいアルキル基の炭素数は、特に限定されないが、通常１〜２０、好ましくは１〜１０である。また、このアルキル基は直鎖状であっても分岐状であってもよい。このアルキル基が有し得る置換基は、特に限定されないが、例えば、フェニル基、４−メチルフェニル基等の置換基を有していてもよいフェニル基；メトキシ基、エトキシ基等のアルコキシル基；が挙げられる。
Ｒ１０の、置換基を有していてもよいアリール基アリール基としては、フェニル基、１−ナフチル基、２−ナフチル基等が挙げられる。このアリール基の置換基としては、特に限定されないが、例えば、フェニル基、４−メチルフェニル基等の置換基を有していてもよいフェニル基；メトキシ基、エトキシ基等のアルコキシル基；等が挙げられる。
Ｒ１０としては、メチル基、エチル基、プロピル基、イソプロピル基、ブチル基、イソブチル基、ｔ−ブチル基、ペンチル基、ヘキシル基、オクチル基、デシル基等の炭素数が１〜２０のアルキル基が好ましい。
金属化合物（３）は、ハロゲン原子、アルキル基、アリール基及びアルキルシリル基から選択される基を３個又は４個有してなる。すなわち、式（３）において、Ｘは、ハロゲン原子、アルキル基、アリール基及びアルキルシリル基から選択される基を表す。なお、金属化合物（３）においてＸで表される基が２以上あるとき、それらの基は互いに結合していてもよい。
【００３３】
Ｘで表される基となり得るハロゲン原子としては、塩素原子、臭素原子、ヨウ素原子が挙げられる。アルキル基としては、メチル基、エチル基、プロピル基、イソプロピル基、ブチル基、イソブチル基、ｔ−ブチル基、ペンチル基、ネオペンチル基、ベンジル基、ネオフィル基等が挙げられる。アリール基としては、フェニル基、４−メチルフェニル基、２，６−ジメチルフェニル基、１−ナフチル基、２−ナフチル基等が挙げられる。アルキルシリル基としては、トリメチルシリル基、トリエチルシリル基、ｔ−ブチルジメチルシリル基等が挙げられる。
【００３４】
金属化合物（３）は、１個の金属アルコキシド結合又は１個の金属アリールオキシド結合を有するものであってもよい。この金属アルコキシド結合又は金属アリールオキシド結合を構成する酸素原子上の置換基（式（３）中のＲ９）は、置換基を有していてもよいアルキル基及び置換基を有していてもよいアリール基から選択される基である。このＲ９で表される基となり得る、置換基を有していてもよいアルキル基や置換基を有していてもよいアリール基としては、前述のＲ１０で表される基におけるものと同様のものを用いることができる。
金属化合物（３）は、１個又は２個の電子供与性の中性配位子を有するものであってもよい。この電子供与性の中性配位子（式（３）中のＬ）としては、例えば、周期律表第１４族又は第１５族の原子を含有する電子供与性化合物が挙げられる。その具体例としては、トリメチルホスフィン、トリイソプロピルホスフィン、トリシクロヘキシルホスフィン、トリフェニルホスフィン等のホスフィン類；ジエチルエーテル、ジブチルエーテル、１，２−ジメトキシエタン、テトラヒドロフラン等のエーテル類；トリメチルアミン、トリエチルアミン、ピリジン、ルチジン等のアミン類；が挙げられる。これらの中でも、エーテル類が特に好適に用いられる。
【００３５】
シンジオタクチック立体規則性を有する環状オレフィン開環重合体を得るための開環重合触媒として、特に好適に用いられる金属化合物（３）としては、フェニルイミド基を有するタングステン化合物（式（３）中、Ｍがタングステン原子で、かつ、Ｒ８がフェニル基である化合物）を挙げることができ、その中でも、テトラクロロタングステンフェニルイミド（テトラヒドロフラン）が特に好適である。
【００３６】
金属化合物（３）は、第６族遷移金属のオキシハロゲン化物と、３，４，５位の少なくとも１つの位置に置換基を有していてもよいフェニルイソシアナート類、又は一置換メチルイソシアナート類と、電子供与性の中性配位子（Ｌ）、及び必要に応じてアルコール類、金属アルコキシド、金属アリールオキシドを混合すること等（例えば、特開平５−３４５８１７号公報に記載された方法）により合成することができる。合成された金属化合物（３）は、結晶化等により精製・単離したものを用いてもよいし、精製することなく、触媒合成溶液をそのまま開環重合触媒として使用することもできる。
【００３７】
開環重合触媒として用いる金属化合物（３）の使用量は、（金属化合物（３）：多環式ノルボルネン系単量体）のモル比で、通常１：１００〜１：２，０００，０００、好ましくは１：５００〜１：１，０００，０００、より好ましくは１：１，０００〜１：５００，０００となる量である。触媒量が多すぎると触媒除去が困難となるおそれがあり、少なすぎると十分な重合活性が得られない場合がある。
【００３８】
金属化合物（３）を開環重合触媒として用いるにあたっては、金属化合物（３）を単独で使用することもできるが、重合活性を高くする観点から、金属化合物（３）に有機金属還元剤を併用することが好ましい。
用いる有機金属還元剤としては、炭素数１〜２０の炭化水素基を有する周期律表第１、２、１２、１３、１４族が挙げられる。なかでも、有機リチウム、有機マグネシウム、有機亜鉛、有機アルミニウム、又は有機スズが好ましく用いられ、有機アルミニウム又は有機スズが特に好ましく用いられる。
有機リチウムとしては、ｎ−ブチルリチウム、メチルリチウム、フェニルリチウム等が挙げられる。有機マグネシウムとしては、ブチルエチルマグネシウム、ブチルオクチルマグネシウム、ジヘキシルマグネシウム、エチルマグネシウムクロリド、ｎ−ブチルマグネシウムクロリド、アリルマグネシウムブロミド等が挙げられる。有機亜鉛としては、ジメチル亜鉛、ジエチル亜鉛、ジフェニル亜鉛等が挙げられる。有機アルミニウムとしては、トリメチルアルミニウム、トリエチルアルミニウム、トリイソブチルアルミニウム、ジエチルアルミニウムクロリド、エチルアルミニウムセスキクロリド、エチルアルミニウムジクロリド、ジエチルアルミニウムエトキシド、ジイソブチルアルミニウムイソブトキシド、エチルアルミニウムジエトキシド、イソブチルアルミニウムジイソブトキシド等が挙げられる。有機スズとしては、テトラメチルスズ、テトラ（ｎ−ブチル）スズ、テトラフェニルスズ等が挙げられる。
【００３９】
有機金属還元剤の使用量は、金属化合物（３）に対して、０．１〜１００モル倍が好ましく、０．２〜５０モル倍がより好ましく、０．５〜２０モル倍が特に好ましい。使用量が少なすぎると重合活性が向上しない場合があり、多すぎると副反応が起こりやすくなるおそれがある。
【００４０】
〈開環重合反応〉
開環重合反応は、前記多環式ノルボルネン系単量体と、金属化合物（３）と、必要に応じて用いられるその他添加剤とを混合することにより開始させることができる。これらの成分を添加する順序は、特に限定されない。各成分を混合するにあたっては、それぞれの成分の全量を一度に添加してもよいし、複数回に分けて添加してもよく、比較的に長い時間（例えば１分間以上）にわたって連続的に添加することもできる。なかでも、重合温度や得られる開環重合体の分子量を制御して、特に成形性に優れた樹脂組成物を得る観点からは、多環式ノルボルネン系単量体及び／又は金属化合物（３）を、複数回に分けて、又は連続的に、添加することが好ましく、多環式ノルボルネン系単量体を、複数回に分けて、又は連続的に、添加することが特に好ましい。
【００４１】
炭化水素溶媒中の重合反応時における多環式ノルボルネン系単量体の濃度は、特に限定されないが、１〜５０重量％であることが好ましく、２〜４５重量％であることがより好ましく、３〜４０重量％が特に好ましい。多環式ノルボルネン系単量体の濃度が低すぎると重合体の生産性が悪くなるおそれがあり、高すぎる場合は重合後の溶液粘度が高すぎて、その後の水素添加反応が困難となる場合がある。
【００４２】
重合反応系には、活性調整剤を添加してもよい。活性調整剤は、金属化合物（３）の安定化、重合反応の速度及び重合体の分子量分布を調整する目的で使用することができる。活性調整剤は、官能基を有する有機化合物であれば特に制限されないが、含酸素、含窒素、含りん有機化合物が好ましい。具体的には、ジエチルエーテル、ジイソプロピルエーテル、ジブチルエーテル、アニソール、フラン、テトラヒドロフラン等のエーテル類；アセトン、ベンゾフェノン、シクロヘキサノン等のケトン類；エチルアセテート等のエステル類；アセトニトリルベンゾニトリル等のニトリル類；トリエチルアミン、トリイソプロピルアミン、キヌクリジン、Ｎ，Ｎ−ジエチルアニリン等のアミン類；ピリジン、２，４−ルチジン、２，６−ルチジン、２−ｔ−ブチルピリジン等のピリジン類；トリフェニルホスフィン、トリシクロヘキシルホスフィン等のホスフィン類；トリメチルホスフェ−ト、トリフェニルホスフェ−ト等のホスフェート類；トリフェニルホスフィンオキシド等のホスフィンオキシド類；等が挙げられる。これらの活性調整剤は、１種を単独で、又は２種以上を混合して用いることができる。添加する活性調整剤の量は、特に限定されないが、通常、開環重合触媒として用いる金属化合物に対して０．０１〜１００モル％の間で選択すればよい。
【００４３】
また、重合反応系には、開環重合体の分子量を調整するために分子量調整剤を添加してもよい。分子量調整剤としては、１−ブテン、１−ペンテン、１−ヘキセン、１−オクテン等のα−オレフィン類；スチレン、ビニルトルエン等の芳香族ビニル化合物；エチルビニルエーテル、イソブチルビニルエーテル、アリルグリシジルエーテル、酢酸アリル、アリルアルコール、グリシジルメタクリレート等の酸素含有ビニル化合物；アリルクロライド等のハロゲン含有ビニル化合物；アクリルアミド等の窒素含有ビニル化合物；１，４−ペンタジエン、１，４−ヘキサジエン、１，５−ヘキサジエン、１，６−ヘプタジエン、２−メチル−１，４−ペンタジエン、２，５−ジメチル−１，５−ヘキサジエン等の非共役ジエン；１，３−ブタジエン、２−メチル−１，３−ブタジエン、２，３−ジメチル−１，３−ブタジエン、１，３−ペンタジエン、１，３−ヘキサジエン等の共役ジエン；が挙げられる。
添加する分子量調整剤の量は目的とする分子量に応じて決定すればよいが、通常、用いる単量体に対して、０．１〜５０モル％の範囲で選択すればよい。
【００４４】
重合温度は特に制限はないが、通常−７８℃〜＋２００℃の範囲であり、好ましくは−３０℃〜＋１８０℃の範囲である。重合時間は、特に制限はなく、反応規模にも依存するが、通常１分間から１０００時間の範囲である。
【００４５】
〈多価アルコール〉
本発明においては、多環式ノルボルネン系単量体の開環重合を進行させた後、反応液に多価アルコールを添加するのが好ましい。
開環重合反応液と多価アルコールとが接触することで、通常、開環重合反応は停止する。即ち、本発明において多価アルコールは、開環重合反応の停止剤として機能する。
【００４６】
多価アルコールとしては、１，２−エタンジオール、１，２−プロパンジオール、１，３−プロパンジオール、１，２−ブタンジール、１，３−ブタンジオール、１，４−ブタンジオール、２，３−ブタンジオール、２−メチル−１，３−プロパンジオール、１，５−ペンタンジオール、２，４−ペンタンジオール、１，４−ペンタンジオール、１，２−ペンタンジオール、２−メチル−２，３−ブタンジオール、２，２−ジメチル−１，３−プロパンジオール、３−メチル−１，３−ブタンジオール、２−エチル−２−メチル−１，３−プロパンジオール、２，４−ペンタンジオール、１，３−シクロペンタンジオール、２−メチル−２，４−ペンタンジオール、１，６−ヘキサンジオール、３−メチル−１，５−ペンタンジオール、１，２−ヘキサンジオール、１，５−ヘキサンジオール、２，５−ヘキサンジオール、２，５−ヘキサンジオール、２−エチル−２−メチル−１，３−プロパンジオール、２，３−ジメチル−２，３−ブタンジオール、３，３−ジメチル−１，２−ブタンジオール、３−メチルー２，４−ペンタンジオール、１，４−シクロヘキサンジオール、１，３−シクロヘキサンジオール、１，２−ジヒドロキシベンゼン、１，３−ジヒドロキシベンゼン、１，４−ジヒドロキシベンゼン、１，２，３−プロパントリオール、１，２，３−ブタントリオール、１，２，４−ブタントリオール、１，２，６−ヘキサントリオール、２−エチル−２−ヒドロキシメチル−１，３−プロパンジオール、３−メチル−１，３，５−ペンタントリオール、２，２−ビス（ヒドロキシメチル）−１−ブタノール、１，３，５−シクロヘキサントリオール、１，２，３−シクロヘキサントリオール、１，２，３，４−ブタンテトラオール、テトラ（ヒドロキシメチル）メタン、１，２，３−トリヒドロキシベンゼン、１，３，５−ヒドロキシベンゼン
などが挙げられ、融点が低く室温で、液体状態で扱える、１，２−エタンジオール、１，３−プロパンジオール及び１，２，３−プロパントリオールなどの炭素数２〜３の多価アルコールが好適に用いられる。
開環重合反応液と接触させる多価アルコールの量に格別な制限はないが、開環重合体１００重量部に対し、通常０．０１〜５重量部であり、開環重合体の溶液安定性の観点から、０．１〜３重量部であるのが好ましい。
【００４７】
〈層状無機化合物〉
本発明においては、多価アルコールと接触した開環重合反応液に、吸着剤として機能する層状無機化合物と接触させることで、触媒残渣を吸着剤に吸着させ、その後、開環重合体を単離するのが好ましい。
層状無機化合物は、吸着剤として機能するものであれば特に制限されず、例えば、ハイドロタルサイト、アルナイト、カルサイト、マグネサイト等のハイドロタルサイト様化合物、ディッカイト、ナクライト、カオリナイト、アノーキサイト、メタハロイサイト、ハロイサイト等のカオリン族、クイト、バイデライト、ノントロナイト、サポナイト、ヘクトライト、スチーブンサイト等のスメクタイト族、バーミキュライト等のバーミキュライト族、雲母、イライト、セリサイト、海緑石等の雲母族、アタパルジャイト、セピオライト、パリゴルスカイト、ベントナイト、パイロフィライト、タルク、緑泥石群などが挙げられる。また、これらは混合層を形成していてもよい。
開環重合反応液に接触させる吸着剤の量に格別な制限はないが、開環重合体１００重量部に対し、通常０．０５〜１０重量部であり、開環重合反応液と吸着剤を分離する濾過工程での濾過速度の低下抑制の観点から、０．５〜５重量部であるのが好ましい。
【００４８】
〈水素添加〉
次いで、得られた開環重合体を、常法に従って、水素添加触媒の存在下に水素と接触させることで水素添加することができる。本発明において水素添加触媒は、水素添加反応液中で分散しやすいので添加量が少なくてよく、また、高温高圧にしなくとも活性を有するので重合体の分解やゲル化が起こらず、低コスト性および品質安定性などに優れ、触媒除去効率が高い均一系触媒を採用する。
【００４９】
均一系触媒としては、例えば、ウィルキンソン錯体、すなわち、クロロトリス（トリフェニルホスフィン）ロジウム（Ｉ）；遷移金属化合物とアルキル金属化合物の組み合わせからなる触媒、具体的には、酢酸コバルト／トリエチルアルミニウム、ニッケルアセチルアセトナート／トリイソブチルアルミニウム、チタノセンジクロリド／ｎ−ブチルリチウム、ジルコノセンジクロリド／ｓｅｃ−ブチルリチウム、テトラブトキシチタネート／ジメチルマグネシウム等の組み合わせが挙げられる。
【００５０】
特に、環状オレフィン開環重合体の水素添加反応（主鎖二重結合の水素添加）は、均一系ルテニウム触媒を水素添加触媒として存在する状況下で、反応系内に水素を供給することにより行う。
均一系ルテニウム触媒としては、クロロヒドリドカルボニルトリス（トリフェニルホスフィン）ルテニウム、ビス（トリシクロヘキシルホスフィン）ベンジリジンルテニウム（ＩＶ）ジクロリド、ジクロロトリス（トリフェニルホスフィン）ルテニウム、ジクロロカルボニルトリス（トリフェニルホスフィン）ルテニウム、クロロヒドリドカルボニルトリス（トリシクロヘキシルホスフィン）ルテニウム、ＲｕＨ（ＯＣＯＰｈ）（ＣＯ）（ＰＰｈ３）２、ＲｕＨ（ＯＣＯＰｈ−ＣＨ３）（ＣＯ）（ＰＰｈ３）２、ＲｕＨ（ＯＣＯＰｈ−Ｃ２Ｈ５）（ＣＯ）（ＰＰｈ３）２、ＲｕＨ（ＯＣＯＰｈ−Ｃ５Ｈ１１）（ＣＯ）（ＰＰｈ３）２、ＲｕＨ（ＯＣＯＰｈ−Ｃ８Ｈ１７）（ＣＯ）（ＰＰｈ３）２、ＲｕＨ（ＯＣＯＰｈ−ＯＣＨ３）（ＣＯ）（ＰＰｈ３）２、ＲｕＨ（ＯＣＯＰｈ−ＯＣ２Ｈ５）（ＣＯ）（ＰＰｈ３）２、ＲｕＨ（ＯＣＯＰｈ）（ＣＯ）（Ｐ（ｃ−Ｃ６Ｈ１１）３）２、ＲｕＨ（ＯＣＯＰｈ−ＮＨ２）（ＣＯ）（ＰＰｈ３）２等が挙げられる。
【００５１】
均一系触媒の添加量は、環状オレフィン開環重合体１００重量部に対して、通常０．００１〜０．５重量部であり、開環重合体水素化物から得られる成形品の光学特性の観点から、０．００５〜０．１重量部であるのが好ましい。
開環重合反応液に接触させる吸着剤の量に格別な制限はないが、開環重合体１００重量部に対して、通常０．００１〜０．５重量部であり、開環重合体水素化物から得られる成形品の光学特性の観点から、０．００５〜０．１重量部であるのが好ましい。
【００５２】
水素添加反応は、通常、不活性有機溶媒中で行う。このような不活性有機溶媒としては、ベンゼン、トルエン等の芳香族炭化水素；ペンタン、ヘキサン等の脂肪族炭化水素；シクロヘキサン、デカヒドロナフタレン等の脂環族炭化水素；テトラヒドロフラン、１，２−エタンジオールジメチルエーテル等のエーテル類；等が挙げられる。
水素添加反応は、使用する水素添加触媒系によっても適する条件範囲が異なるが、反応温度は通常−２０℃〜＋２５０℃、好ましくは−１０℃〜＋２２０℃、より好ましくは０℃〜２００℃である。水素添加温度が低すぎると反応速度が遅くなりすぎる場合があり、高すぎると副反応が起こる場合がある。
水素圧力は、通常０．０１〜２０ＭＰａ、好ましくは０．０５〜１５ＭＰａ、より好ましくは０．１〜１０ＭＰａである。水素圧力が低すぎると水素添加速度が遅くなりすぎる場合があり、高すぎると高耐圧反応装置が必要となる点において装置上の制約が生じる。
反応時間は所望の水素添加率とできれば特に限定されないが、通常０．１〜８時間であるが、生産性の観点と水素添加率の観点から、１〜５時間が好ましい。
環状オレフィン開環重合体の水素添加反応における水素添加率（水素添加された主鎖二重結合の割合）は、特に限定されないが、好ましくは７０％以上、より好ましくは８０％以上、特に好ましくは９０％以上、最も好ましくは９９％以上である。水素添加率が高くなるほど、環状オレフィン開環重合体水素添加物の耐熱性が良好なものとなる。
【００５３】
以上のようにして得られる、環状オレフィン開環重合体水素添加物は、下記の式（４）又は式（５）で表されるような多環式ノルボルネン系単量体由来の繰返し単位を有するものである。
【００５４】
【化５】
2015083705.tif 000006
【００５５】
（式中、Ｒ１、Ｒ２はそれぞれ独立に、水素原子；ハロゲン原子；置換基を有していてもよい炭素数１〜２０の炭化水素基；又はケイ素原子、酸素原子もしくは窒素原子を含む置換基；を表す。Ｒ１、Ｒ２は結合して環を形成していてもよい。Ｒ３は置換基を有していてもよい炭素数１〜２０の二価の炭化水素基である。）
【００５６】
【化６】
2015083705.tif 000007
【００５７】
（式（４）、（５）中、Ｒ１〜Ｒ７及びｍは、前記と同じ意味を表す。）
【００５８】
本発明において、均一系触媒を用いて得られる環状オレフィン開環重合体水素添加物が融点を有しないものである場合、そのガラス転移点は好ましくは５０℃以上、より好ましくは７０〜２５０℃であり、融点を有するものである場合、その融点は、好ましくは２００℃以上、より好ましくは２３０〜３５０℃である。
特に均一系ルテニウム触媒を用いた場合に得られる結晶性環状オレフィン開環重合体水素添加物は、結晶性を有するものである限りにおいて、その融点は特に限定されないが、２００℃以上の融点を有することが好ましく、２３０〜２９０℃の融点を有することがより好ましい。このような融点を有する結晶性環状オレフィン開環重合体水素添加物を用いることによって、特に成形性と耐熱性とのバランスに優れた成形材料となる。
【００５９】
本発明の結晶性環状オレフィン開環重合体水素添加物は、必要に応じて添加剤が配合され溶融成形などの方法により成形される。成形体の形状は特に制約されない。
【００６０】
添加剤としては、フェノール系酸化防止剤、リン系酸化防止剤、イオウ系酸化防止剤などの酸化防止剤；ヒンダードアミン系光安定剤などの光安定剤；石油系ワックスやフィッシャートロプシュワックスやポリアルキレンワックスなどのワックス；ソルビトール系化合物、有機リン酸の金属塩、有機カルボン酸の金属塩、カオリン及びタルクなどの核剤；ジアミノスチルベン誘導体、クマリン誘導体、アゾール系誘導体（例えば、ベンゾオキサゾール誘導体、ベンゾトリアゾール誘導体、ベンゾイミダゾール誘導体、及びベンゾチアソール誘導体）、カルバゾール誘導体、ピリジン誘導体、ナフタル酸誘導体、及びイミダゾロン誘導体などの蛍光増白剤；ベンゾフェノン系紫外線吸収剤、サリチル酸系紫外線吸収剤、ベンゾトリアゾール系紫外線吸収剤などの紫外線吸収剤；ガラス繊維；着色剤；難燃剤；難燃助剤；帯電防止剤；可塑剤；近赤外線吸収剤；滑剤、及び、軟質重合体などの環状オレフィン開環重合体水素添加物以外の高分子材料；等を例示することができる。
【００６１】
本発明の結晶性環状オレフィン開環重合体水素添加物は、残留金属量がきわめて低く、熱特性や光学物性に優れるため、特に光学材料に好適に用いることができる。光学フィルムなどの光学材料を得る方法としては、射出成形、押出成形、プレス成形、ブロー成形、カレンダー成形等の方法が挙げられる。
【実施例】
【００６２】
以下に、実施例及び比較例を挙げて、本発明をより詳細に説明する。なお、各例中の部及び％は、特に断りのない限り、重量基準である。
また、各例における測定や評価は、以下の方法により行った。
（１）環状オレフィン開環重合体の分子量（重量平均分子量及び数平均分子量）
ゲル・パーミエーション・クロマトグラフィー（ＧＰＣ）システム  ＨＬＣ−８３２０（東ソー社製）で、Ｈタイプカラム（東ソー社製）を用い、テトラヒドロフランを溶媒として４０℃で測定し、ポリスチレン換算値として求めた。
（２）環状オレフィン開環重合体溶液の濾過量
濾過面積１．９６×１０−２ｍ２、孔径０．４５μｍのＷｈａｔｍａｎ社製のシリンジフィルターをディスペンサーに取り付け、試料を入れ、０．１０ＭＰａの窒素を用いて定圧濾過を行ない、３分間の濾過量を測定した。
（３）環状オレフィン開環重合体水素添加物における水素添加率
オルトジクロロベンゼン−ｄ４溶媒として、１４５℃で１Ｈ−ＮＭＲ測定により求めた。
（４）ジシクロペンタジエン開環重合体水素添加物のガラス転移温度および融点
窒素雰囲気下で３００℃に加熱した試料を液体窒素で急冷し、示差操作熱量計（ＤＳＣ）を用いて、１０℃／分で昇温し、ガラス転移温度および融点をそれぞれ求めた。
（５）ジシクロペンタジエン開環重合体水素添加物のラセモ・ダイアッドの割合
オルトジクロロベンゼン−ｄ４を溶媒として、１５０℃でｉｎｖｅｒｓｅ−ｇａｔｅｄ  ｄｅｃｏｕｐｌｉｎｇ法を適用して１３Ｃ−ＮＭＲ測定を行い、オルトジクロロベンゼン−ｄ４の１２７．５ｐｐｍのピークを基準シフトとして、メソ・ダイアッド由来の４３．３５ｐｐｍのシグナルと、ラセモ・ダイアッド由来の４３．４３ｐｐｍのシグナルの強度比に基づいて、ラセモ・ダイアッドの割合を求めた。
（６）フィルムの全光線透過率
光線透過率測定は、熱溶融押出し成形により得られたフィルムを選択した任意の部位で、１２０ｍｍ×１２０ｍｍの正方形薄膜サンプルに切り出した後、可視分光光度計（日本分光社製、Ｖ−５７０）にて、フィルムの厚み方向の波長４５０ｎｍ光線透過率を測定した。
（７）フィルムのＨＡＺＥ測定
ＨＡＺＥ測定は、熱溶融押出し成型により得られたフィルムを選択した任意の部位で１２０ｍｍ×１２０ｍｍの正方形薄膜サンプルに切り出した後、ＨＡＺＥメーター（製品名「ＮＤＨ５０００」、日本電色工業社製）を使用して、測定した。
【００６３】
〔合成例１〕ジシクロペンタジエン開環重合体溶液の合成
充分に乾燥した後、窒素置換した金属製耐圧反応容器に、シクロヘキサン１５４．５部、ジシクロペンタジエン（エンド体含有率９９％以上）の７０％シクロヘキサン溶液４２．８部（ジシクロペンタジエンの量として３０部）、１−ヘキセン１．９部を加え、５３℃に加温した。一方、テトラクロロタングステンフェニルイミド（テトラヒドロフラン）錯体０．０１４部を０．７０部のトルエンに溶解した溶液に、１９％のジエチルアルミニウムエトキシド／ｎ‐ヘキサン溶液０．０６１部を加えて１０分間攪拌し、触媒溶液を調製した。この触媒溶液を反応器に加えて開環重合反応を開始した。その後、５３℃を保ちながら、４時間反応させ、ジシクロペンタジエン開環重合体溶液を得た。得られたジシクロペンタジエン開環重合体の数平均分子量（Ｍｎ）および重量平均分子量（Ｍｗ）は、それぞれ、８，７５０および２８，１００であり、これらから求められる分子量分布（Ｍｗ／Ｍｎ）は３．２１であった。
【００６４】
〔実施例１〕
合成例１で得られたジシクロペンタジエン開環重合体溶液２００部に、停止剤として１，２−エタンジオール０．０３７部を加えて、６０℃に加温し、１時間攪拌し重合反応を停止させた。その後、ハイドロタルサイト様化合物（製品名「キョーワード（登録商標）２０００」、協和化学工業社製）を１部加えて、６０℃に加温し、１時間攪拌した。得られたジシクロペンタジエン開環重合体溶液の一部を採取し濾過量を測定したところ、２６．５ｇ／３分であった。残りのジシクロペンタジエン開環重合体溶液に濾過助剤としてラヂオライト（登録商標）＃１５００（昭和化学工業社製）を０．４部加え、ＰＰプリーツカートリッジフィルター（製品名「ＴＣＰ−ＨＸ」、ＡＤＶＡＮＴＥＣ東洋社製）を用いて、吸着剤と溶液を濾別した。濾過後のジシクロペンタジエン開環重合体溶液２００部（重合体量３０部）に、シクロヘキサン１００部を加えて、クロロヒドリドカルボニルトリス（トリフェニルホスフィン）ルテニウム（以下、「ルテニウム触媒」と略記する。）０．００４３部を添加し、水素圧６ＭＰａ、１８０℃で４時間水素添加反応を行なった。得られた水素添加反応液は、重合体が析出してスラリー溶液となっており、遠心分離器を用いて重合体水素添加物と溶液を分離し、６０℃で２４時間減圧乾燥して、結晶性を有するジシクロペンタジエン開環重合体水素添加物２８．５部を得た。ジシクロペンタジエン開環重合体水素添加物の水素添加率は９９％以上、融点は２６２℃、ラセモ・ダイアッドの割合は８９％であった。得られたジシクロペンタジエン開環重合体水素添加物１００部に酸化防止剤（テトラキス〔メチレン−３−（３’、５’−ジ−ｔ−ブチル−４’−ヒドロキシフェニル）プロピオネート〕メタン、製品名「イルガノックス（登録商標）１０１０」、ＢＡＳＦジャパン社製）１．１部を混合後、内径３ｍｍΦのダイ穴を４つ備えた二軸押出し機（製品名「ＴＥＭ−３７Ｂ」、東芝機械社製）に投入し、熱溶融押出し成形によりストランド状の成形体にした後、ストランドカッターにて細断し、ペレット形状の熱溶融押出し成形体を得た。二軸押出し機の運転条件を、以下に箇条書きで記す。
・バレル設定温度：２７０〜２８０℃
・ダイ設定温度：２１０℃
・スクリュー回転数：１４５ｒｐｍ
・フィーダー回転数：５０ｒｐｍ
引き続き、得られたペレットを、Ｔダイを備える熱溶融押出しフィルム成形機（製品名「Ｍｅａｓｕｒｉｎｇ  Ｅｘｔｒｕｄｅｒ  Ｔｙｐｅ  Ｍｅ−２０／２８００  Ｖ３」、Ｏｐｔｉｃａｌ  Ｃｏｎｔｒｏｌ  Ｓｙｓｔｅｍｓ社製）にて、厚み１００μｍ、幅１２０ｍｍのフィルムを２ｍ／分の速度でロールに巻き取る方法にて、フィルム成形体を得た。フィルム成形機の運転条件を、以下に箇条書きで記す。
・バレル温度設定：２８０℃〜２９０℃
・ダイ温度：２４０℃
・スクリュー回転数：３０ｒｐｍ
得られたフィルムの、ＨＡＺＥ、光線透過率を測定したところ、それぞれ、ＨＡＺＥは０．２、光線透過率は、９０．７％であった。
【００６５】
〔実施例２〕
吸着剤をハイドロタルサイト様化合物の代わりに、活性白土（製品名「ガレオンアース（登録商標）」、水澤化学工業社製）１部に変更したこと以外は、実施例１と同様にしてジシクロペンタジエン開環重合体溶液を得た。得られたジシクロペンタジエン開環重合体溶液の一部を採取し、濾過量を測定したところ、１７．３ｇであった。残りのジシクロペンタジエン開環重合体溶液を用いて、実施例１と同様にして水素添加反応を行い、ジシクロペンタジエン開環重合体水素添加物２８．２部を得た。ジシクロペンタジエン開環重合体水素添加物の水素添加率は９９％以上、融点は２６０℃、ラセモ・ダイアッドの割合は８９％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．３、光線透過率は９０．３％であった。
【００６６】
〔実施例３〕
停止剤を１，２−エタンジオール０．０３７部から１，３−プロパンジオール０．０４５部に変更したこと以外は、実施例１と同様にしてジシクロペンタジエン開環重合体溶液を得た。得られたジシクロペンタジエン開環重合体溶液の一部を採取し、濾過量を測定したところ、１５．８ｇであった。残りのジシクロペンタジエン開環重合体溶液を用いて、実施例１と同様にして水素添加反応を行い、ジシクロペンタジエン開環重合体水素添加物２８．３を得た。ジシクロペンタジエン開環重合体水素添加物の水素添加率は９９％以上、融点は２６２℃、ラセモ・ダイアッドの割合は９０％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．３、光線透過率は９０．２％であった。
【００６７】
〔実施例４〕
停止剤を１，２−エタンジオール０．０３７部からグリセロール０．０５４部に変更したこと以外は、実施例１と同様にしてジシクロペンタジエン開環重合体溶液を得た。得られたジシクロペンタジエン開環重合体溶液の一部を採取し、濾過量を測定したところ、２４．８ｇであった。残りのジシクロペンタジエン開環重合体溶液を用いて、実施例１と同様にして水素添加反応を行い、ジシクロペンタジエン開環重合体水素添加物２７．８部を得た。ジシクロペンタジエン開環重合体水素添加物の水素添加率は９９％以上、融点は２６１℃、ラセモ・ダイアッドの割合は８８％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．２、光線透過率は９０．９％であった。
【００６８】
〔実施例５〕
吸着剤をハイドロタルサイト様化合物の代わりに、スメクタイト（製品名「ルーセンタイト（登録商標）ＳＷＮ」、コープケミカル社製）を１部加えるに変更したこと以外は、実施例１と同様にしてジシクロペンタジエン開環重合体溶液を得た。得られたジシクロペンタジエン開環重合体溶液の一部を採取し、濾過量を測定したところ、２５．９ｇであった。残りのジシクロペンタジエン開環重合体溶液を用いて、実施例１と同様にして水素添加反応を行い、ジシクロペンタジエン開環重合体水素添加物２８．０部を得た。ジシクロペンタジエン開環重合体水素添加物の水素添加率は９９％以上、融点は２６２℃、ラセモ・ダイアッドの割合は８９％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．３、光線透過率は９０．２％であった。
【００６９】
〔実施例６〕
合成例１の重合反応で用いる溶剤のシクロヘキサン１００％の溶剤を、シクロヘキサン／トルエン＝６０／４０の混合溶剤に変更したこと以外は、合成例１および実施例１と同様にしてジシクロペンタジエン開環重合体溶液を得た。得られたジシクロペンタジエン開環重合体溶液の一部を採取し、濾過量を測定したところ、２５．０ｇであった。残りのジシクロペンタジエン開環重合体溶液を用いて、実施例１と同様にして水素添加反応を行い、ジシクロペンタジエン開環重合体水素添加物２８．１部を得た。ジシクロペンタジエン開環重合体水素添加物の水素添加率は９９％以上、融点は２６１℃、ラセモ・ダイアッドの割合は８９％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．２、光線透過率は９０．６％であった。
【００７０】
〔実施例７〕
停止剤を１，２−エタンジオール０．０３７部からメタノール０．０３８部に変更したこと以外は、実施例１と同様にしてジシクロペンタジエン開環重合体溶液を得た。得られたジシクロペンタジエン開環重合体溶液の一部を採取し、濾過量を測定したところ、７．７ｇであり、測定途中で濾過詰まりが発生した。残りのジシクロペンタジエン開環重合体溶液を用いて、実施例１と同様にして水素添加反応を行い、ジシクロペンタジエン開環重合体水素添加物２７．２部を得た。ジシクロペンタジエン開環重合体水素添加物の水素添加率は９９％以上、融点は２６２℃、ラセモ・ダイアッドの割合は８９％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．３、光線透過率は９０．３％であった。
【００７１】
〔実施例８〕
停止剤を１，２−エタンジオール０．０３７部からイソプロパノール０．０７１部に変更したこと以外は、実施例１と同様にしてジシクロペンタジエン開環重合体溶液を得た。
得られたジシクロペンタジエン開環重合体溶液の一部を採取し、濾過量を測定したところ、１３．９ｇであった。残りのジシクロペンタジエン開環重合体溶液を用いて、実施例１と同様にして水素添加反応を行い、ジシクロペンタジエン開環重合体水素添加物２７．５部を得た。ジシクロペンタジエン開環重合体水素添加物の水素添加率は９９％以上、融点は２６２℃、ラセモ・ダイアッドの割合は９０％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．４、光線透過率は８８．９％であった。
【００７２】
〔実施例９〕
吸着剤をハイドロタルサイト様化合物１部の代わりに、シリカゲル（製品名「キャリアクト（登録商標）  Ｑ１０」、富士シリシア化学社製）３部に変更したこと以外は、実施例１と同様にしてジシクロペンタジエン開環重合体溶液を得た。得られたジシクロペンタジエン開環重合体溶液の一部を採取し、濾過量を測定したところ、１８．７ｇであった。
残りのジシクロペンタジエン開環重合体溶液を用いて、実施例１と同様にして水素添加反応を行い、ジシクロペンタジエン開環重合体水素添加物２８．１部を得た。ジシクロペンタジエン開環重合体水素添加物の水素添加率は９９％以上、融点は２６２℃、ラセモ・ダイアッドの割合は８９％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．６、光線透過率は８７．３％であった。
【００７３】
〔実施例１０〕
吸着剤をハイドロタルサイト様化合物１部加える代わりに、イオン交換樹脂（製品名「ダイヤイオン（登録商標）ＣＲ１１」、三菱化学社製）を３部加えるに変更したこと以外は、実施例１と同様にしてジシクロペンタジエン開環重合体溶液を得た。得られたジシクロペンタジエン開環重合体溶液の一部を採取し、濾過量を測定したところ、２７．６ｇであった。残りのジシクロペンタジエン開環重合体溶液を用いて、実施例１と同様にして水素添加反応を行い、ジシクロペンタジエン開環重合体水素添加物２８．５部を得た。ジシクロペンタジエン開環重合体水素添加物の水素添加率は９９％以上、融点は２６０℃、ラセモ・ダイアッドの割合は８９％であった。得られたジシクロペンタジエン開環重合体水素添加物を用いて実施例１と同様にしてフィルム成形体を得た。得られたフィルムのＨＡＺＥ、光線透過率を測定したところ、それぞれ、ＨＡＺＥは０．８、光線透過率は８６．９％であった。
【００７４】
〔合成例２〕１，４−メタノ−１，４，４ａ，９ａ−テトラヒドロフルオレン開環重合体溶液の合成
充分に乾燥した後、窒素置換した金属製耐圧反応容器に、シクロヘキサン／トルエン＝６０／４０の混合溶剤１１８．５部、１，４−メタノ−１，４，４ａ，９ａ−テトラヒドロフルオレン３３部、１−ヘキセン０．１５部を加え、４５℃に加温した後、さらに重合触媒としてトリイソブチルアルミニウム１５％トルエン溶液０．８７５部、イソブチルアルコール０．００７５部、ジイソプロピルエーテル０．０１部、および６塩化タングステンの０．６％シクロヘキサン溶液１０．５部を反応器に加えて開環重合反応を開始した。
その後、４５℃を保ちながら、４時間反応させ、１，４−メタノ−１，４，４ａ，９ａ−テトラヒドロフルオレン開環重合体溶液を得た。得られた１，４−メタノ−１，４，４ａ，９ａ−テトラヒドロフルオレン開環重合体の数平均分子量（Ｍｎ）および重量平均分子量（Ｍｗ）は、それぞれ、１７，３００および２８，５００であり、これらから求められる分子量分布（Ｍｗ／Ｍｎ）は１．６５であった。
【００７５】
〔比較例１〕
合成例２で得られた１，４−メタノ−１，４，４ａ，９ａ−テトラヒドロフルオレン開環重合体溶液２００部に、停止剤として１，２−エタンジオール０．０６９部を加えて、５０℃に加温し、１時間攪拌し重合反応を停止させた。その後、ハイドロタルサイト様化合物（製品名「キョーワード（登録商標）２０００」、協和化学工業社製）を２部加えて、５０℃に加温し、１時間攪拌した。得られた１，４−メタノ−１，４，４ａ，９ａ−テトラヒドロフルオレン開環重合体溶液の一部を採取し、濾過量を測定したところ、１７．６ｇであった。残りの１，４−メタノ−１，４，４ａ，９ａ−テトラヒドロフルオレン開環重合体溶液に濾過助剤としてラヂオライト（登録商標）＃１５００（昭和化学工業社製）を０．８部加え、ＰＰプリーツカートリッジフィルター（製品名「ＴＣＰ−ＨＸ」、ＡＤＶＡＮＴＥＣ東洋社製）を用いて、吸着剤と溶液を濾別した。濾過後の１，４−メタノ−１，４，４ａ，９ａ−テトラヒドロフルオレン開環重合体溶液２００部に、シクロヘキサン／トルエン＝６０／４０の混合溶剤１２０部を加えて、クロロヒドリドカルボニルトリス（トリフェニルホスフィン）ルテニウム０．００５７部を添加し、水素圧５ＭＰａ、１６０℃で２時間水素添加反応を行った。得られた１，４−メタノ−１，４，４ａ，９ａ−テトラヒドロフルオレン開環重合体の水素添加物の水添率は９９％以上であった。得られた１，４−メタノ−１，４，４ａ，９ａ−テトラヒドロフルオレン開環重合体の水素添加物の溶液に酸化防止剤（テトラキス〔メチレン−３−（３’、５’−ジ−ｔ−ブチル−４’−ヒドロキシフェニル）プロピオネート〕メタン、製品名「イルガノックス（登録商標）１０１０」、ＢＡＳＦジャパン社製）０．６１部を混合後、円筒型濃縮乾燥機（日立製作所製）を用い、２７０℃、１ｋＰａ以下で、シクロヘキサンおよびその他の揮発成分を除去しつつ、１，４−メタノ−１，４，４ａ，９ａ−テトラヒドロフルオレン開環重合体水素添加物を溶融状態で押出機からストランド状に押出し、冷却後、ペレット化して１，４−メタノ−１，４，４ａ，９ａ−テトラヒドロフルオレン開環重合体の水素添加物のペレット３８．４部を製造した。押出機の運転条件を以下に箇条書きで記す。
・ダイ設定温度：２００℃
・スクリュー回転数：１４５ｒｐｍ
・フィーダー回転数：５０ｒｐｍ
引き続き、得られたペレットを、Ｔダイを備える熱溶融押出しフィルム成形機（製品名「Ｍｅａｓｕｒｉｎｇ  Ｅｘｔｒｕｄｅｒ  Ｔｙｐｅ  Ｍｅ−２０／２８００  Ｖ３」、Ｏｐｔｉｃａｌ  Ｃｏｎｔｒｏｌ  Ｓｙｓｔｅｍｓ社製）にて、厚み１００μｍ、幅１２０ｍｍのフィルムを２ｍ／分の速度でロールに巻き取る方法にて、フィルム成形体を得た。フィルム成形機の運転条件を、以下に箇条書きで記す。
・バレル温度設定：２３０℃〜２４０℃
・ダイ温度：１９０℃
・スクリュー回転数：３０ｒｐｍ
得られたフィルムの、ＨＡＺＥ、光線透過率を測定したところ、それぞれ、ＨＡＺＥは０．２、光線透過率は、８９．０％であった。
【００７６】
〔比較例２〕
停止剤を１，２−エタンジオール０．５５部からメタノール０．５０部に変更したこと以外は、比較例１と同様にして１，４−メタノ−１，４，４ａ，９ａ−テトラヒドロフルオレン開環重合体溶液を得た。得られた１，４−メタノ−１，４，４ａ，９ａ−テトラヒドロフルオレン開環重合体溶液の一部を採取し、濾過量を測定したところ、４．３ｇであり、測定途中で濾過詰まりが発生した。残りの１，４−メタノ−１，４，４ａ，９ａ−テトラヒドロフルオレン開環重合体溶液を用いて、比較例１と同様にして水素添加反応を行い、１，４−メタノ−１，４，４ａ，９ａ−テトラヒドロフルオレン開環重合体の水素添加物のペレット３７．８部を得た。１，４−メタノ−１，４，４ａ，９ａ−テトラヒドロフルオレン開環重合体水素添加物の水素添加率は９９％以上であった。得られた１，４−メタノ−１，４，４ａ，９ａ−テトラヒドロフルオレン開環重合体水素添加物を用いて比較例１と同様にしてフィルム成形体を得た。得られたフィルムのＨＡＺＥ、光線透過率を測定したところ、それぞれ、ＨＡＺＥは０．２、光線透過率は８８．８％であった。
【００７７】
〔比較例３〕
停止剤を１，２−エタンジオール０．５５部からイソプロパノール１．０５部に変更したこと以外は、比較例１と同様にして１，４−メタノ−１，４，４ａ，９ａ−テトラヒドロフルオレン開環重合体溶液を得た。得られた１，４−メタノ−１，４，４ａ，９ａ−テトラヒドロフルオレン開環重合体溶液の一部を採取し、濾過量を測定したところ、１２．８ｇであった。残りの１，４−メタノ−１，４，４ａ，９ａ−テトラヒドロフルオレン開環重合体溶液を用いて、比較例１と同様にして水素添加反応を行い、１，４−メタノ−１，４，４ａ，９ａ−テトラヒドロフルオレン開環重合体の水素添加物のペレット３７．８部を得た。１，４−メタノ−１，４，４ａ，９ａ−テトラヒドロフルオレン開環重合体水素添加物の水素添加率は９９％以上であった。得られた１，４−メタノ−１，４，４ａ，９ａ−テトラヒドロフルオレン開環重合体水素添加物を用いて比較例１と同様にしてフィルム成形体を得た。得られたフィルムのＨＡＺＥ、光線透過率を測定したところ、それぞれ、ＨＡＺＥは０．５、光線透過率は８５．５％であった。
【００７８】
〔比較例４〕
水素添加触媒を、ルテニウム触媒０．００４３部を加える代わりに、ニッケル−アルミナ触媒（日揮触媒社製）０．６部を加えるに変更したこと以外は、実施例１と同様にして水素添加反応を行い、水素添加反応液を得た。得られた水素添加反応液は、析出したポリマーと固体触媒の水素添加触媒の分離は遠心分離では困難であった。得られた水素添加反応液を多量のイソプロピルアルコールに注いでポリマーを完全に析出させ、濾過により分離して回収した後、ｏ−ジクロロベンゼンを加え２００℃に加温することでポリマーのみを溶解させ、濾過によりｏ−ジクロロベンゼンのポリマー溶液と固体触媒を分離した。ｏ−ジクロロベンゼンに溶解したポリマーが冷えて析出したところを、さらに濾別洗浄し、真空下６０℃で２４時間減圧乾燥し、ジシクロペンタジエン開環重合体水素添加物２３．２部を得た。ジシクロペンタジエン開環重合体水素添加物の水素添加率は９９％以上であったが、融点は２４３℃、ラセモ・ダイアッドの割合は８３％であった。ニッケル−アルミナ触媒を用いた水素添加反応では、結晶性ポリマーとの分離が困難になるだけでなく、副反応による立体規則性の低下が起こった。
上記実施例及び比較例の結果を下記表１に整理する。
【００７９】
【表１】
2015083705.tif 000008
【００８０】
この結果から、以下のことがわかる。
水素添加触媒に、不均一系触媒であるニッケル−アルミナ触媒を用いた場合、水素添加反応後に析出した重合体と触媒との分離が困難であった（比較例４）。また、水素添加反応時にラセモ・ダイアッドの割合の低下が起こり、融点が低下していることがわかる。